B 은 소입 성 을 향상 시키 는 원소 로서 입계 에 편석 되 어 입계 페라이트 변태 를 억제 하 기 위해서 는 0 . 0010 % 이상 은 필요 하 지만 , 0 . 01 % 이상 을 초과 하 면 그 효과 가 포화 되 고 용접 경화 성 이 크 게 증가 하 여 마르텐 사이트 변태 를 촉진 시켜 용접 저온균 열 발생 및 인성 을 저하 시키 기 때문 에 바람직 하 지 못하 다 . 따라서 B 함량 은 0 . 0010 ~ 0 . 01 % 로 한정 한다 .